(57)【要約】  光−スピン流変換素子及びその製造方法に関し、新規なスピン流源を提供する。磁性体層と、前記磁性体層に接合する逆スピンホール効果部材層と、照射光による表面プラズモン共鳴により前記磁性体層のマグノン有効温度或いは逆スピンホール効果部材層の電子有効温度の少なくとも一方を高める表面プラズモン共鳴発生部材とを設ける。
2014002881.tif 000002
【特許請求の範囲】
【請求項１】
磁性体層と、
前記磁性体層に接合する逆スピンホール効果部材層と、
照射光による表面プラズモン共鳴により前記磁性体層のマグノン有効温度或いは逆スピンホール効果部材層の電子有効温度の少なくとも一方を高める表面プラズモン共鳴発生部材と
を有する光−スピン流変換素子。
【請求項２】
前記表面プラズモン共鳴発生部材が、前記磁性体層に含まれる微細金属であることを特徴とする請求項１に記載の光−スピン流変換素子。
【請求項３】
前記微細金属が、金微粒子或いは銀微粒子である請求項２に記載の光−スピン流変換素子。
【請求項４】
前記表面プラズモン共鳴発生部材が、前記逆スピンホール効果部材層の表面に設けられたプリズムである請求項１に記載の光−スピン流変換素子。
【請求項５】
前記表面プラズモン共鳴発生部材が、前記逆スピンホール効果部材層の表面に設けられた回折格子である請求項１に記載の光−スピン流変換素子。
【請求項６】
前記回折格子が、前記逆スピンホール効果部材層と同じ材料で一体に形成されている請求項５に記載の光−スピン流変換素子。
【請求項７】
前記磁性体層の磁化方向を規制する磁場印加手段を有する請求項１に記載の光−スピン流変換素子。
【請求項８】
前記逆スピンホール効果部材層が、逆スピンホール効果により電圧を取り出すための一対の電極を有している請求項７に記載の光−スピン流変換素子。
【請求項９】
前記磁性体層が、Ｙ3Ｆｅ5-xＧａxＯ12（但し、０≦ｘ＜５）またはＢｉドープのＹ3Ｆｅ5-xＧａxＯ12（但し、０≦ｘ＜５）からなる請求項１に記載の光−スピン流変換素子。
【請求項１０】
前記逆スピンホール効果部材層が、Ｐｔ、Ａｕ、Ｐｄ、Ａｇ、Ｂｉ、ｆ軌道或いは３ｄ軌道を有する遷移金属を有する元素、若しくはそれらの合金のいずれかを有する元素のいずれか、或いは、前記各材料とＣｕ、Ａｌ、或いは、Ｓｉの合金のいずれかである請求項１に記載の光−スピン流変換素子。
【請求項１１】
前記逆スピンホール効果部材層が、ＰｔまたはＢｉドープＣｕである請求項１０に記載の光−スピン流変換素子。
【請求項１２】
基板上に金属薄膜を堆積する工程と、
熱処理により前記金属膜を溶融して表面張力により微細金属を形成する工程と、
前記微細金属を含む基板上に磁性体部材を堆積して微細金属を含有する磁性体層を形成する工程と、
前記磁性体層上に逆スピンホール効果部材層を形成する工程と
を有することを特徴とする光−スピン流変換素子の製造方法。
【発明の詳細な説明】
【技術分野】
【０００１】
本発明は、光−スピン流変換素子及びその製造方法に関するものであり、例えば、可視光等の光を磁性体部材で吸収し、光のエネルギーでマグノン有効温度若しくは電子有効温度を上昇させてスピン流に変換する構成に特徴のある光−スピン流変換素子及びその製造方法に関するものである。
【背景技術】
【０００２】
現在の半導体装置等のエレトロニクス分野においては、電子の有する電荷の自由度を利用しているが、電子は電荷以外にスピンという自由度を有している。近年、このスピンの自由度を利用したスピントロニクスが次世代の情報技術の担い手として注目を集めている。  【０００３】
このスピントロニクスでは電子の電荷とスピンの自由度を同時に利用することによって、従来にない機能や特性を得ることを目指しているが、スピントロニクス機能の多くはスピン流によって駆動される。【０００４】
スピン流はエネルギーの散逸が少ないため、効率の良いエネルギー伝達に利用できる可能性が期待されており、スピン流の生成方法や検出方法の確立が急務になっている。【０００５】
なお、スピン流の生成方法としては、スピンポンピングによるスピン流が提案されており（例えば、非特許文献１参照）、スピン流の検出方法についても、本発明者等により逆スピンホール効果（ＩＳＨＥ）によるスピン流の検出方法が提案されている（例えば、非特許文献２参照）。【０００６】
さらに、本発明者は、熱をスピン流の発生源としたスピン−ゼーベック効果素子（例えば、特許文献１参照）や、音波発生部材を用いた音波−スピン流変換素子（例えば、非特許文献３或いは非特許文献４参照）や、マイクロ波をスピン流に変換するマイクロ波−スピン流変換素子（例えば、非特許文献５参照）を提案している。【０００７】
本発明者等による鋭意研究の結果、このようなスピン流は、磁性体層のマグノン有効温度（Ｔ*m,F）と磁性体層と界面で接する金属層の電子有効温度（Ｔ*e,P）との間に差をつけることによって発生することが解明された。【０００８】
図２０は、スピン流発生メカニズムの説明図であり、図２０（ａ）はＴ*m,F＝Ｔ*e,Pの場合、図２０（ｂ）はＴ*m,F＞Ｔ*e,Pの場合、図２０（ｃ）はＴ*m,F＜Ｔ*e,Pの場合のスピン流の説明図である。【０００９】
スピンには非相反性があるため、右回りにしか歳差運動しないので、スピンに熱揺らぎが加わると一方向に偏った歳差運動が生じ、スピンポンピングを介してスピン流が生成される。磁性体／金属界面においては、磁性層の磁気モーメントに対する熱揺らぎによるスピンポンピングスピン流Ｊsp（マグノン温度に比例）と金属層の電子スピンに対する熱揺らぎによるバックフロースピン流Ｊfl（電子温度に比例）が生成される。【００１０】
図２０（ａ）に示すように、熱平衡状態では、環境温度＝マグノン温度＝電子温度であるので、スピンポンピングスピン流Ｊspとバックフロースピン流Ｊflとは吊り合った状態になるので正味のスピン流は生成されない。【００１１】
逆に言えば、外部入力を印加してスピンポンピングスピン流Ｊspとバックフロースピン流Ｊflとのバランスを崩せば、スピンポンピングスピン流Ｊspとバックフロースピン流Ｊflの差分が正味のスピン流となるので、図２０（ｂ）或いは図２０（ｃ）に示すように、有限のスピン流を生成することができる。特に、図２０（ｂ）に示すように、磁性体層のマグノン有効温度Ｔ*m,Fを金属層の電子有効温度Ｔ*e,Pより大きくすると、金属層にスピン流Ｊsを誘起することができる。【００１２】
このような関係を纏めたのが下記の式である。
Ｊs＝２αｋB（Ｔ*m,T−Ｔ*e,T）
ここで、αは、有効温度差−スピン流変換係数であり、ｋBはボルツマン定数である（例えば、非特許文献６参照）。【００１３】
したがって、磁性体層におけるマグノン有効温度を高めることによって、磁性体層と界面で接する金属層にスピン流を誘起することができる。この時、金属層として逆スピンホール効果部材を用い、外部磁場を印加すると外部磁場と直交する方向に逆スピンホール電圧ＥISHEが発生する。
【先行技術文献】
【特許文献】
【００１４】
【特許文献１】国際公開パンフレット  ＷＯ  ２００９／１５１０００
【非特許文献】
【００１５】
【非特許文献１】Ｐｈｙｓ．Ｒｅｖ．，Ｂ１９，ｐ．４３８２，１９７９
【非特許文献２】Ａｐｐｌｉｅｄ  Ｐｈｙｓｉｃｓ  Ｌｅｔｔｅｒｓ  Ｖｏｌ．８８，ｐ．１８２５０９，２００６
【非特許文献３】Ｎａｔｕｒｅ  Ｍａｔｅｒ.，Ｖｏｌ.１０，Ｎｏ.１０，ｐ.７３７，２０１１
【非特許文献４】Ａｐｐｌ.Ｐｈｙｓ.Ｌｅｔｔ.，Ｖｏｌ.９９，Ｎｏ.２１，ｐ.２１２５０１，２０１１
【非特許文献５】Ｎａｔｕｒｅ  Ｍａｔｅｒ.，Ｖｏｌ.１０，Ｎｏ.９，ｐ.６５５，２０１１
【非特許文献６】Ｎａｔｕｒｅ  Ｍａｔｅｒ.，Ｖｏｌ.９，Ｎｏ.１１，ｐ.８９４，２０１０
【発明の概要】
【発明が解決しようとする課題】
【００１６】
しかし、上述のスピン流発生方法では、材料や組成構成が限定されてしまい、且つ、スピン流を発生させる外部エネルギーの種類も限られており、素子設計の自由度という観点からは必ずしも十分なものではなかった。【００１７】
例えば、近年、さまざまな自然界のエネルギーを電気に変えて利用する環境発電（エネルギーハーベスティング）技術が注目を集めている。この環境発電とは、自然界や他の仕事で使われているエネルギーの廃棄分を、電気エネルギーとして「収穫」あるいは「落ち穂拾い」のように回収するものである。【００１８】
従来の環境発電においては、ゼーベック効果素子により廃熱からエネルギーを回収したり或いは機械の振動を利用した発電等が試みられているが、実際に試みられている例では利用するエネルギー源が限られているという問題がある。【００１９】
したがって、本発明は、光源からプラズモンを発生させてスピン流を生成する新規なスピン流源を提供することを目的とする。
【課題を解決するための手段】
【００２０】
上記課題を解決するために、本発明は、光−スピン流変換素子であって、磁性体層と、前記磁性体層に接合する逆スピンホール効果部材層と、照射光による表面プラズモン共鳴により前記磁性体層のマグノン有効温度或いは逆スピンホール効果部材層の電子有効温度の少なくとも一方を高める表面プラズモン共鳴発生部材とを有する。【００２１】
このように、照射光により表面プラズモン共鳴を発生させる表面プラズモン共鳴発生部材を設けることにより、光照射によって、磁性体層のマグノン有効温度或いは逆スピンホール効果部材層の電子有効温度の少なくとも一方を高めることができ、金属層中にスピン流を誘起することができる。なお、前記磁性体層の磁化方向を規制する磁場印加手段は、基板に磁化した反強磁性体を接合しても良いし或いは、電磁コイル或いは永久磁石として素子の外部に設けても良い。【００２２】
この場合の表面プラズモン共鳴発生部材としては、前記磁性体層に含ませた微細金属を用いても良い。なお、微細金属は、照射光により表面プラズモン共鳴が起こるサイズであれば、形状及び素材は任意であり、微粒子に限らずナノワイヤでも良いが、可視光吸収効率や製造容易性の観点からは、金微粒子或いは銀微粒子が好適である。【００２３】
また、表面プラズモン共鳴発生部材としては、逆スピンホール効果部材層の表面に設けられたプリズム或いは逆スピンホール効果部材層の表面に設けられた回折格子を用いても良い。なお、回折格子を用いる場合には、逆スピンホール効果部材層と同じ材料で一体に形成しても良い。【００２４】
また、逆スピンホール効果部材層に、印加する外部磁場と直交する方向に一対の電極を設けることによって、逆スピンホール効果により電圧を取り出すことができる。【００２５】
また、磁性体層としては、原理的には金属磁性体でも良いが、実際に表面プラズモン共鳴を起こすためには、表面プラズモン共鳴条件は微細金属の周囲の媒質の誘電率に依存するので、絶縁性磁性体であるＹ3Ｆｅ5-xＧａxＯ12（但し、０≦ｘ＜５）またはＢｉドープのＹ3Ｆｅ5-xＧａxＯ12（但し、０≦ｘ＜５）が望ましい。【００２６】
また、逆スピンホール効果部材層としては、Ｐｔ、Ａｕ、Ｐｄ、Ａｇ、Ｂｉ、ｆ軌道或いは３ｄ軌道を有する遷移金属を有する元素、若しくはそれらの合金のいずれかを有する元素のいずれか、或いは、前記各材料とＣｕ、Ａｌ、或いは、Ｓｉの合金のいずれかであることが望ましい。特に、逆スピンホール効果の生成効率の高いＰｔ或いはＢｉドープＣｕが望ましい。【００２７】
また、本発明は、光−スピン流変換素子の製造方法であって、基板上に金属薄膜を堆積する工程と、熱処理により前記金属膜を溶融して表面張力により微細金属を形成する工程と、前記微細金属を含む基板上に磁性体部材を堆積して微細金属を含有する磁性体層を形成する工程と、前記磁性体層上に逆スピンホール効果部材層を形成する工程とを有する。【００２８】
このように、金属膜を溶融して表面張力により微細金属を形成する工程を設けることによって、微細金属のサイズは、金属薄膜の膜厚と熱処理の温度により容易に制御することができる。
【発明の効果】
【００２９】
開示の光−スピン流変換素子及びその製造方法によれば、表面プラズモン共鳴を利用することによって、磁性体層のマグノン有効温度或いは逆スピンホール効果部材層の電子有効温度の少なくとも一方を上昇させることがき、それによって、新規なスピン流源を提供することができる。
【図面の簡単な説明】
【００３０】
【図１】本発明の実施の形態の光−スピン流変換素子の説明図である。
【図２】本発明の実施の形態の光−スピン流変換素子の特性の説明図である。
【図３】本発明の実施例１の光−スピン流変換素子の製造工程の途中までの説明図である。
【図４】本発明の実施例１の光−スピン流変換素子の製造工程の図３以降の説明図である。
【図５】作製した光−スピン流変換素子の断面のＴＥＭ像である。
【図６】特性を調べる測定系の説明図である。
【図７】試料の光透過率の波長依存性の説明図である。
【図８】Ｐｔ層における起電力の波長依存性の説明図である。
【図９】Ｐｔ層における起電力の光強度依存性の説明図である。
【図１０】Ｐｔ層における起電力の磁場依存性の説明図である。
【図１１】比較のために作成したボイドのある試料の断面のＴＥＭ像である。
【図１２】比較のために作成した試料の光透過率の波長依存性の説明図である。
【図１３】比較のために作成した試料のＰｔ層における起電力の波長依存性の説明図である。
【図１４】Ｐｔの代わりにＡｕを用いた試料の光透過率の波長依存性の説明図である。
【図１５】Ｐｔの代わりにＡｕを用いた試料のＡｕ層における起電力の波長依存性の説明図である。
【図１６】本発明の実施例２の光−スピン流変換素子の概念的斜視図である。
【図１７】本発明の実施例３の光−スピン流変換素子の概念的斜視図である。
【図１８】本発明の実施例４の光−スピン流変換素子の概念的斜視図である。
【図１９】本発明の実施例５の光−スピン流変換素子の概念的斜視図である。
【図２０】スピン流発生メカニズムの説明図である。
【発明を実施するための最良の形態】
【００３１】
ここで、図１及び図２を参照して、本発明の実施の形態を説明する。図１（ａ）は、本発明の実施の形態の光−スピン流変換素子の概念的斜視図である。図に示すように、光−スピン流変換素子１０は、基板１１と、基板１１上に設けた磁性体層１２と、逆スピンホール効果部材層１３と表面プラズモン共鳴発生部材１４1〜１４3を備えている。また、逆スピンホール効果部材層１３から起電力を取り出す場合には、逆スピンホール効果部材層１３の両端に電圧取り出し用の一対の電極１５1，１５2とを設ける。また、磁場印加手段１６を設けることによって、磁性体層１２の磁化方向を規定する。【００３２】
表面プラズモン共鳴発生部材１４1〜１４3は、微細金属でも、プリズムでも或いは回折格子でも良い。表面プラズモン共鳴発生部材１４1として微細金属を用いる場合には、微細金属を磁性体層１２中に含有させれば良く、表面プラズモン共鳴により磁性体層１２におけるマグノン有効温度を上昇させることができる。【００３３】
光微細金属は、照射により表面プラズモン共鳴が起こるサイズであれば、形状及び素材は任意であり、微粒子に限らずナノワイヤでも良いが、可視光吸収効率や製造容易性の観点からは、金微粒子或いは銀微粒子が好適である。なお、微粒子の直径は照射光の波長よりも十分に小さい必要があり、また、直径や粒子間距離を変えるとプラズモン共鳴周波数がシフトする。なお、微細金属１３は、金属薄膜を成膜したのち、加熱により溶融させて表面張力により微粒子化をしても良いし、電子線リソグラフィーを用いて作製しても良いし、予め作製し分級した金属微粒子を散布したり、自己組織化単分子膜で吸着させたりしても良い。【００３４】
また、表面プラズモン共鳴発生部材１４2としてプリズムを用いる場合には、逆スピンホール効果部材層１３の表面にプリズムを設ければ良い。照射光がプリズムと逆スピンホール効果部材層との界面で全反射する時に発生するエバネッセント波により表面プラズモンを共鳴的に励起することができ、それによって、逆スピンホール効果部材層１３における電子有効温度を上昇させることができる。プリズムを用いる場合、プリズムの形状は任意であるが、形状に依存して表面プラズモン共鳴を励起するための光入射角が変化する。【００３５】
また、表面プラズモン共鳴発生部材１４3として回折格子を用いる場合には、逆スピンホール効果部材層１３の表面に回折格子を設ければ良く、この回折格子は逆スピンホール効果部材層１３と同じ材料で一体に形成しても良い。照射光が回折格子に照射されると、回折格子によってブラッグ反射された回折波の分散直線がプラズモンの分散曲線と交差するようになるので、逆スピンホール効果部材層の表面に表面プラズモンを共鳴的に励起することができ、それによって、逆スピンホール効果部材層１３における電子有効温度を上昇させることができる。回折格子の周期は、ブラッグ反射された回折波とプラズモンの分散曲線が交差する範囲であれば任意であるが、周期に依存して表面プラズモン共鳴を励起するための光入射角が変化する。【００３６】
この場合の基板１１としては、磁性体層１２を単結晶或いは単結晶に近い結晶状態にするには、磁性体層１２として、ＹＩＧ等を用いる場合には同じ結晶型であるＧＧＧ（Ｇｄ3Ｇａ5Ｏ12）単結晶等のガーネット基板等が望ましい。【００３７】
磁性体層１２は、薄膜磁性体でも或いはバルク部材等の平板状の磁性体でも良い。また、材質としては、原理的には、金属磁性体でも、磁性半導体でも、或いは、磁性誘電体でも良く、表面プラズモン共鳴発生部材としてプリズム或いは回折格子を用いる場合には導電性の如何を問わない。但し、表面プラズモン共鳴発生部材として微細金属を用いる場合には、微細金属が表面プラズモン共鳴を発生するための条件は周囲の誘電率で決まるので磁性誘電体が望ましい。【００３８】
磁性誘電体としては、ＦｅやＣｏを含むものであれば何でも良いが、ガーネットフェライト、スピネルフェライト、或いは、六方晶フェライト、特に、実用的には、入手が容易で且つスピン角運動量の散逸の小さいＹＩＧ（イットリウム鉄ガーネット）やイットリウムガリウム鉄ガーネット、即ち、一般式で表記するとＹ3Ｆｅ5-xＧａxＯ12（但し、０≦ｘ＜５）からなるガーネットフェライト、或いは、ＹＩＧのＹサイトをＢｉ等の原子で置換したガーネットフェライト、例えば、ＢｉxＹ3-xＦｅ5Ｏ12等を用いることが望ましい。【００３９】
これは、Ｙ3Ｆｅ5-xＧａxＯ12は電荷ギャップが非常に大きいので伝導電子が存在せず、したがって、伝導電子によるスピン角運動量の散逸が小さいためである。但し、コストの観点からは、通常のフェライトＦｅ3Ｏ4等の安価な材料が望ましい。特に、ＢｉxＹ3-xＦｅ5Ｏ12を用いた場合には、ＹＩＧに比べてスピン流生成効率を高めることができる。【００４０】
また、磁性体層１２の磁化方向を固定するための磁場印加手段１６は、コイル等を使用した外部磁場印加機構でも、或いは、ピン止め層となる反強磁性体を用いても良い。なお、逆スピンホール効果により発生する起電力ＥISHEは発生したスピン流ｊSとスピン偏極方向の外積方向に生じるので、磁場印加方向は、逆スピンホール効果部材層１３の長手方向に対して垂直方向θ＝９０°とすることが望ましい。【００４１】
また、磁性体層１２として、Ｙ3Ｆｅ5-xＧａxＯ12（但し、０≦ｘ＜５）等の磁性誘電体を用いる場合には、スパッタ法、ＭＯＤ法（Ｍｅｔａｌ-ｏｒｇａｎｉｃ  ｄｅｃｏｍｐｏｓｉｔｉｏｎ  Ｍｅｔｈｏｄ：有機金属塗布熱分解法）、ゾル−ゲル法、液相エピタキシー法、フローティングゾーン法、或いは、エアロゾルデポジッション法のいずれを用いても良い。また、磁性誘電体の結晶性としては単結晶でも良いし或いは多結晶でも良い。【００４２】
ＭＯＤ法を用いる場合には、例えば、ＧＧＧ（Ｇｄ3Ｇａ5Ｏ12）単結晶基板上に、例えば、Ｙ3Ｆｅ4ＧａＯ12組成のＭＯＤ溶液をスピンコート法で塗布する。この場合のスピンコート条件としては、まず、５００ｒｐｍで５秒間回転させたのち、３０００〜４０００ｒｐｍで３０秒間回転させてＭＯＤ溶液を焼成後の膜厚が１００ｎｍになるように均一に塗布する。なお、ＭＯＤ溶液としては、例えば、（株）高純度化学研究所製のＭＯＤ溶液を用いる。【００４３】
次いで、例えば、１５０℃に加熱したホットプレート上で５分間乾燥させて、ＭＯＤ溶液に含まれる余分な有機溶媒を蒸発させ、次いで、電気炉中において、例えば、５５０℃で５分間加熱する仮焼成によって酸化物層とする。【００４４】
次いで、電気炉中において、７５０℃で１〜２時間加熱する本焼成において酸化物層の結晶化を進めてＹＩＧ層とする。最後に、ＹＩＧ層を所定のサイズに切り出せば良い。【００４５】
また、エアロゾルデポジション法を用いる場合には、例えば、平均粒径が１μｍのＦｅ2Ｏ3、ＮｉＯ,ＺｎＯそれぞれ、５０ｍｏｌ％、２７ｍｏｌ％、２３ｍｏｌ％のエアロゾル用粉体を用い、例えば、開口が０．４ｍｍ×１０ｍｍのノズルを用いてキャリアガスとなるＡｒガスを１０００ｓｃｃｍ流して基板上に噴射させて堆積させれば良い。【００４６】
また、逆スピンホール効果部材層１３としては、Ｐｔ、Ａｕ、Ｐｄ、Ａｇ、Ｂｉ、或いは、ｆ軌道或いは３ｄ軌道を有する遷移金属を有する元素、若しくはそれらの合金のいずれかを有する元素のいずれか、或いは、これらの材料とＣｕ、Ａｌ、或いは、Ｓｉの合金を用いることが望ましい。前者の元素、特に、Ｐｔはスピン軌道相互作用が大きいので、生成されたスピン流を高効率に起電力に変換することができる。【００４７】
但し、コストの観点からは、前者の材料とＣｕ、Ａｌ、或いは、Ｓｉの合金が望ましく、特に、ＢｉドープのＣｕは逆スピンホール効果の生成効率が非常に高い。なお、ＢｉドープＣｕにおけるＢｉドープ量はＣｕ中への固溶限界程度が適当であり、これによりスピンホール角（スピン流−電流変換効率）をＰｔの値よりも５倍以上高めることができる。【００４８】
図１（ｂ）はスピン流発生のメカニズムの説明図であり、ここでは、表面プラズモン共鳴発生部材１４1として微細金属を用いた場合を示している。光を照射すると微細金属（１４1）が光を吸収して微細金属（１４1）の表面に局在する電子密度の波、即ち、プラズモンを発生する。微細金属（１４1）の表面で発生したプラズモンは、磁性体層１２の中におけるプラズモン−マグノン相互作用により、マグノン有効温度を上昇させる。【００４９】
磁性体層１２のマグノン有効温度が、逆スピンホール効果部材層１３の中の電子有効温度より高くなると、磁性体層１２にスピン流が発生して、逆スピンホール効果部材層１３に界面から垂直方向にスピン流がポンピングされる。一方、磁場印加手段１６により、磁性体層１２はＨの方向に磁化されているので、逆スピンホール効果部材層１３におけるスピン偏極方向σはＨ方向或いは−Ｈ方向になる。起電力ＥISHEは、
ＥISHE∝ｊS×σ
を満たす方向に発生するため、逆スピンホール効果部材層１３において磁場Ｈと直交する方向に電流Ｊcが発生する。【００５０】
図２は、本発明の実施の形態の光−スピン流変換素子の特性の説明図であり、微細金属（１４1）としてＡｕ微粒子を用い、磁性体層１２としてＢｉ：ＹＩＧを用い、逆スピンホール効果部材層としてＰｔを用い、外部磁場の印加方向を電極の対向方向に対して９０°とした場合の特性図である。【００５１】
図２（ａ）は、磁化過程の説明図であり、Ａｕ微粒子を含有させた場合も、Ａｕ微粒子を含有しない場合にも同様のヒステリシス曲線が得られ、Ａｕ微粒子の有無により磁化特性に変化はみられなかった。【００５２】
図２（ｂ）は、３５０ｍＷの白色光を照射した場合の起電力Ｖの説明図であり、Ａｕ微粒子の有無にかかわらず、全ての起電力信号が磁場反転により符号が反転しており、逆スピンホール効果の対称性を満たしていることが確認された。しかし、Ａｕ微粒子を含有させることによって、非含有の場合に比べて起電力信号が２倍程度大きくなっており、Ａｕ微粒子が光を吸収してその表面にプラズモンが発生していると解釈される。【００５３】
図２（ｃ）は、基板側を２９８Ｋとし、Ｐｔ側を３００Ｋとし、基板とＰｔ膜との間の温度差をΔＴ＝２°としてスピンゼーベック効果の測定結果を示した図である。図に示すように、Ａｕ微粒子の有無に拘らずほぼ同程度の起電力信号が得られた。【００５４】
したがって、図２（ｂ）に示したＡｕ微粒子非含有の試料の特性は光吸収による発熱に基づくスピンゼーベック効果によるものと考えられ、Ａｕ微粒子含有の試料の特性はプラズモンによる起電力とスピンゼーベック効果のハイブリッド発電によるものになる。【００５５】
なお、表面プラズモン共鳴発生部材としてプリズム或いは回折格子を用いた場合には、逆スピンホール効果部材層１３における電子有効温度Ｔ*e,Pが磁性体層１２におけるマグノン有効温度Ｔ*m,Fより高くなるので、バックフロースピン流Ｊflの方がスピンポンピングスピン流Ｊspより大きくなり、その差分（Ｊfl−Ｊsp）がスピン流Ｊsとして逆スピンホール効果部材層１３に誘起される。
【実施例１】
【００５６】
ここで、図３乃至図１０を参照して、本発明の実施例１の光−スピン流変換素子を説明する。図３及び図４は、本発明の実施例１の光−スピン流変換素子の製造工程の説明図であり、まず、図３（ａ）に示すように、｛１１１｝面を主面とするＧＧＧ（Ｇｄ3Ｇａ5Ｏ12）単結晶基板２１上に、厚さが５ｎｍのＡｕ膜２２を蒸着する。【００５７】
次いで、図３（ｂ）に示すように、大気雰囲気中で１０００℃に加熱し、Ａｕ膜２２を溶融して表面張力を利用してＡｕ微粒子２３に変換する。この場合のＡｕ微粒子２３の平均直径は７０ｎｍ程度になり、可視光に波長に比べて十分小さいサイズになる。なお、薄膜蒸着と微粒子化のプロセスを繰り返すことにより、Ａｕ微粒子２３の密度を高めることができる。Ａｕ微粒子２３を高密度化することにより、光吸収効率及びスピン流生成効率を向上させることができる。【００５８】
次いで、図３（ｃ）に示すように、例えば、Ｂｉ1Ｙ2Ｆｅ4ＧａＯ12組成のＭＯＤ溶液をスピンコート法で塗布する。この場合のスピンコート条件としては、５０００ｒｐｍで６０秒間回転させてＭＯＤ溶液２４を焼成後の膜厚が１００ｎｍになるように均一に塗布する。【００５９】
次いで、図３（ｄ）に示すように、例えば、５０℃に加熱したホットプレート上で５分間乾燥させて、ＭＯＤ溶液２４に含まれる余分な有機溶媒を蒸発させ、次いで、電気炉中において、例えば、４８０℃で６０分間加熱する仮焼成によって酸化物層２５とする。【００６０】
次いで、図４（ｅ）に示すように、電気炉中において、７２５℃で１０時間加熱する本焼成において酸化物層２５の結晶化を進めてＡｕ含有Ｂｉ：ＹＩＧ層２６とする。次いで、図４（ｆ）に示すように、Ａｕ含有Ｂｉ：ＹＩＧ層２６を１０ｍｍ×５ｍｍのサイズに切り出す。【００６１】
次いで、図４（ｇ）に示すように、Ａｕ含有Ｂｉ：ＹＩＧ層２６の表面に厚さが１５ｎｍのＰｔ膜２７を形成する。最後に、図４（ｈ）に示すように、Ｐｔ膜２７の両端に一対の電極２８1，２８2を形成する。【００６２】
図５は、実際に作製した光−スピン流変換素子の断面のＴＥＭ像であり、７０ｎｍ程度のサイズのＡｕ微粒子がＢｉ：ＹＩＧに埋め込まれているのが分かる。【００６３】
図６は、特性を調べる測定系の説明図であり、光−スピン流変換素子２０に光ファイバ４１を介してデジタル光プロセッサ４２から光を照射する。デジタル光プロセッサ４２は光源４３と分光光学系４４を備えている。ここでは、光源４３として３９０ｎｍ〜７７０ｎｍの波長範囲の白色光を発生する５００Ｗのキセノンランプを用い、分光光学系４４としては、ＭＥＭＳミラーアレイを用い、バンド幅が２０ｎｍの単色光に分光して照射する。光強度は白色光として３５０ｍＷであり、分光した単色光としては２０ｍＷ未満となる。なお、ここでは、磁場印加手段２９として永久磁石を用いて磁場Ｈを印加している。【００６４】
図７は、試料の光透過率の波長依存性の説明図であり、Ｐｔ膜、Ａｕ微粒子非含有のＰｔ／Ｂｉ：ＹＩＧ、Ａｕ微粒子含有のＰｔ／Ｂｉ：ＹＩＧ／Ａｕについての測定結果を示している。Ｐｔ／Ｂｉ：ＹＩＧ／Ａｕの場合には、Ａｕ微粒子の光吸収特性の影響を受けて、７００ｎｍ程度の波長で光透過率の極小点（光吸収率の極大点）が見られる。【００６５】
図８は、Ｐｔ層における起電力の波長依存性の説明図であり、ここでは、バンド幅２０ｎｍで〜２０ｍＷの単色光を照射するとともに、一対の電極の対向方向に直交する方向にＨ＝２００Ｏｅの外部磁場を印加した状態で測定を行った。【００６６】
図に示すように、Ａｕ微粒子非含有のＰｔ／Ｂｉ：ＹＩＧの場合には、波長依存性はほとんど見られないのに対して、Ａｕ微粒子含有のＰｔ／Ｂｉ：ＹＩＧ／Ａｕの場合には、光吸収波長の極大点に対応する位置に出力ピークが見られた。なお、Ａｕ微粒子含有のＰｔ／Ｂｉ：ＹＩＧ／Ａｕに対して一対の電極の対向方向と平行に外部磁場を印加した場合には、一対の電極の対向方向には逆スピンホール効果による起電力は発生しないので出力はほぼ０であった。【００６７】
図９は、Ｐｔ層における起電力の光強度依存性の説明図であり、λ＝６９０ｎｍの場合もλ＝５００ｎｍの場合にも、起電力は照射光強度に対してほぼリニアに増大する。【００６８】
図１０は、Ｐｔ層における起電力の磁場依存性の説明図であり、図１０（ａ）は、Ａｕ微粒子含有のＰｔ／Ｂｉ：ＹＩＧ／Ａｕの特性図であり、図１０（ｂ）は、Ａｕ微粒子非含有のＰｔ／Ｂｉ：ＹＩＧの特性図である。ここでは、バンド幅を２０ｎｍとし、λ＝４００ｎｍからλ＝７６０ｎｍまでの単色光を順次照射した。【００６９】
図１０（ｂ）に示すように、Ａｕ微粒子非含有のＰｔ／Ｂｉ：ＹＩＧにも、起電力が発生しているが、これは、光吸収により試料が発熱したことによるスピンゼーベック効果による起電力である。【００７０】
一方、図１０（ａ）に示すように、Ａｕ微粒子含有のＰｔ／Ｂｉ：ＹＩＧ／Ａｕの場合には、より大きな起電力が発生しており、これは、プラズモン共鳴による起電力がスピンゼーベック効果による起電力に加わったものである。【００７１】
即ち、これは最近の研究の進展で明らかになった点であるが、Ｐｔ層が単に温まった場合（Ｐｔ層の「格子」温度が上昇した場合）、温度勾配に伴うフォノンの長距離伝播によってＰｔ層の電子温度は逆に低下する。ＹＩＧ／Ｐｔ界面ではＹＩＧのマグノン温度の方がＰｔ層の電子温度よりも高くなるため、ＹＩＧからＰｔにスピン流が流れる。プラズモン共鳴時には、プラズモン−マグノン相互作用によりマグノン温度が高くなるため、この場合もＹＩＧからＰｔにスピン流が流れる。したがって、Ａｕ微粒子含有のＰｔ／Ｂｉ：ＹＩＧ／Ａｕの場合には、発熱成分とプラズモン成分が同じ符号の逆スピンホール電圧を与えることになる。【００７２】
次に、図１１乃至図１３を参照して、ボイドのある試料を比較のために作成したので説明する。図１１は比較のために作成したボイドのある試料の断面のＴＥＭ像である。５０ｎｍ程度のサイズのＡｕ微粒子がＢｉ：ＹＩＧに埋め込まれており、Ａｕ微粒子の両側にボイドが発生しているのが分かる。【００７３】
図１２は、比較のために作成した試料の光透過率の波長依存性の説明図であり、ボイドのあるＡｕ微粒子含有のＰｔ／Ｂｉ：ＹＩＧ／Ａｕについての測定結果を示している。ボイドのあるＰｔ／Ｂｉ：ＹＩＧ／Ａｕの場合には、Ａｕ微粒子の光吸収特性の影響を受けて、６３０ｎｍ程度の波長で光透過率の極小点（光吸収率の極大点）が見られる。【００７４】
図１３は、比較のために作成した試料のＰｔ層における起電力の波長依存性の説明図であり、ここでも、バンド幅２０ｎｍで〜２０ｍＷの単色光を照射するとともに、一対の電極の対向方向に直交する方向にＨ＝２００Ｏｅの外部磁場を印加した状態で測定を行った。【００７５】
図に示すように、Ａｕ微粒子非含有のＰｔ／Ｂｉ：ＹＩＧの場合には、波長依存性はほとんど見られないのに対して、ボイドのあるＡｕ微粒子含有のＰｔ／Ｂｉ：ＹＩＧ／Ａｕの場合には、光吸収波長の極大点に対応する位置に出力ピークではなくディップ信号が見られた。表面プラズモンにより誘起された電磁場はＡｕ微粒子近傍に局在しているため、Ｂｉ：ＹＩＧとＡｕの間にボイドによる隙間があるとプラズモン誘起スピン流による正符号の電圧は発生しないことを示している。【００７６】
このボイドのある試料では、光吸収に伴うＡｕ微粒子の発熱によって温度分布が変わり、スピンゼーベック効果によるバックグラウンド信号が変化し、上述のように、プラズモン共鳴点で、ピークではなく、ディップ信号が生じることになる。【００７７】
次に、図１４及び図１５を参照して、逆スピンホール効果部材としてＰｔの代わりにＡｕを用いた場合の特性を説明する。図１４はＰｔの代わりにＡｕを用いた試料の光透過率の波長依存性の説明図であり、Ｐｔを用いた場合と同様にＡｕ微粒子の光吸収特性の影響を受けて、６７０ｎｍ程度の波長で光透過率の極小点（光吸収率の極大点）が見られる。【００７８】
図１５はＰｔの代わりにＡｕを用いた試料のＡｕ層における起電力の波長依存性の説明図であり、ここでも、バンド幅２０ｎｍで〜２０ｍＷの単色光を照射するとともに、一対の電極の対向方向に直交する方向にＨ＝２００Ｏｅの外部磁場を印加した状態で測定を行った。【００７９】
図に示すように、Ａｕ微粒子非含有のＡｕ／Ｂｉ：ＹＩＧの場合には、波長依存性はほとんど見られないのに対して、Ａｕ微粒子含有のＡｕ／Ｂｉ：ＹＩＧ／Ａｕの場合には、光吸収波長の極大点に対応する位置に出力ピークが見られた。Ｐｔは電子構造が強磁性体に近いためＹＩＧに接合すると磁気的近接効果により弱い強磁性が発現する可能性が考えられる。しかし、図１５に示すように電子構造が強磁性体とは程遠いＡｕを用いた場合にも同様の信号が生じるので、磁気的近接効果による外因的効果は観測された信号とは無関係であることが理解される。なお、発生する電圧はＰｔの方が一桁大きいが、Ａｕの方が内部抵抗が小さいので、外部に取り出せる電力はＰｔを用いた場合と同程度になる。【００８０】
このように、本発明の実施例１においては、Ｂｉ：ＹＩＧにプラズモン共鳴により光吸収が可能なＡｕ微粒子を含有させているので、光によりスピン流を発生することができ、また、Ｂｉ：ＹＩＧに逆スピンホール効果部材であるＰｔを接合しているので、Ｐｔに一対の電極を設けることにより光起電力素子とすることができる。【００８１】
また、この光−スピン流変換素子は基本的には熱と光とのハイブリッド発電であるので、太陽光や照明光の下で廃熱源に付着させて使用した場合には、単純なスピン−ゼーベック効果や光−スピン流変換効果よりも出力を大きくすることができる。【００８２】
なお、この実施例１においては、溶融したＡｕにより微粒子を形成しているので、Ａｕ微粒子は一層構造であるが、Ａｕ微粒子作製プロセスとＢｉ：ＹＩＧ成膜プロセスを交互に複数回繰り返したり、予め形成したＡｕ微粒子をＭＯＤ溶液中に分散させたりすることにより、Ａｕ微粒子をＢｉ：ＹＩＧ中に均一且つ高密度に分散することができる。
【実施例２】
【００８３】
次に、図１６を参照して、本発明の実施例２の光−スピン流変換素子を説明するが、この実施例２の光−スピン流変換素子は、上記の実施例１における光−スピン流変換素子に磁場印加手段としての反強磁性体層を接合させたものである。【００８４】
図１６は、本発明の実施例２の光−スピン流変換素子の概念的斜視図であり、ＧＧＧ基板２１上に反強磁性体層であるＩｒＭｎ層３０をスパッタリング法で堆積したのち、上述の実施例１と同様に、Ａｕ含有Ｂｉ：ＹＩＧ層２６及びＰｔ膜２７を成膜し、Ｐｔ膜２７の両端に電圧取り出し用の一対の電極２８1，２８2を設ける。【００８５】
この実施例２の光−スピン流変換素子においては、磁場印加手段として、反強磁性体層であるＩｒＭｎ層３０を用い、その磁化方向を一対の電極２８1，２８2の対向方向と垂直方向に設定して磁場Ｈを印加する。【００８６】
このように、本発明の実施例２においては、光−スピン流変換素子自体に磁場印加手段を設けているので、磁場印加手段を外部に設定する必要がなく、例えば、携帯機器に装着した場合に、環境中に光さえあれば簡単に電力を発生させることができる。
【実施例３】
【００８７】
次に、図１７を参照して、本発明の実施例３の光−スピン流変換素子を説明するが、この実施例３の光−スピン流変換素子は、表面プラズモン共鳴発生部材として光学プリズムを用いたものである。【００８８】
図１７は、本発明の実施例３の光−スピン流変換素子の概念的斜視図であり、ＧＧＧ基板２１上にＢｉ：ＹＩＧ層３１及びＰｔ膜２７を成膜し、Ｐｔ膜２７の両端に電圧取り出し用の一対の電極２８1，２８2を設ける。次いで、Ｐｔ膜２７の一端側に光学マイクロプリズム３２を接着する。【００８９】
照射光を光学マイクロプリズム３２とＰｔ膜２７との界面で全反射が生ずる角度で入射させると、その時に発生するエバネッセント波により表面プラズモンを共鳴的に励起することができ、それによって、Ｐｔ膜２７における電子有効温度を上昇させることができる。【００９０】
その結果、Ｐｔ膜２７における電子有効温度Ｔ*e,PがＢｉ：ＹＩＧ層３１におけるマグノン有効温度Ｔ*m,Fより高くなるので、バックフロースピン流Ｊflの方がスピンポンピングスピン流Ｊspより大きくなり、その差分（Ｊfl−Ｊsp）がスピン流ＪsとしてＰｔ層に誘起される。この時、一対の電極２８1，２８2の対向方向に磁場Ｈを印加しておくと、一つの電極２８1，２８2間に起電力ＥISHEが出力される。
【実施例４】
【００９１】
次に、図１８を参照して、本発明の実施例４の光−スピン流変換素子を説明するが、この実施例３の光−スピン流変換素子は、表面プラズモン共鳴発生部材として回折格子を用いたものである。【００９２】
図１８は、本発明の実施例４の光−スピン流変換素子の概念的斜視図であり、ＧＧＧ基板２１上にＢｉ：ＹＩＧ層３１及びＰｔ膜２７を成膜する。次いで、Ａｕ膜を成膜し、レジストを塗布し、電子線リソグラフィー等で回折格子パターンを形成したのち、スパッターエッチングを行うことでＡｕ膜の露出部をエッチングして回折格子３３を形成する。もしくは、Ａｕ膜の成膜前にレジストを塗布し、電子線リソグラフィー等で回折格子パターンを形成したのちにＡｕ膜を成膜し、リフトオフ法により回折格子３３を形成しても良い。また、Ｐｔ膜２７の両端に電圧取り出し用の一対の電極２８1，２８2を設ける。【００９３】
照射光を回折格子３３に照射すると、回折格子３３によってブラッグ反射された回折波の分散直線がプラズモンの分散曲線と交差するようになるので、Ｐｔ膜２７の表面に表面プラズモンを共鳴的に励起することができる。【００９４】
その結果、Ｐｔ膜２７における電子有効温度Ｔ*e,PがＢｉ：ＹＩＧ層３１におけるマグノン有効温度Ｔ*m,Fより高くなるので、バックフロースピン流Ｊflの方がスピンポンピングスピン流Ｊspより大きくなり、その差分（Ｊfl−Ｊsp）がスピン流ＪsとしてＰｔ層に誘起される。この時、一対の電極２８1，２８2の対向方向に磁場Ｈを印加しておくと、一つの電極２８1，２８2間に起電力ＥISHEが出力される。
【実施例５】
【００９５】
次に、図１９を参照して、本発明の実施例５の光−スピン流変換素子を説明するが、この実施例５の光−スピン流変換素子は、表面プラズモン共鳴発生部材として逆スピンホール効果部材層と一体になった回折格子を用いたものである。【００９６】
図１９は、本発明の実施例５の光−スピン流変換素子の概念的斜視図であり、ＧＧＧ基板２１上にＢｉ：ＹＩＧ層３１を成膜したのち、厚めのＡｕ膜を成膜する。次いで、レジストを塗布し、回折格子パターンを形成したのち、スパッターエッチングを行うことでＡｕ膜の露出部の表面をエッチングして回折格子３４とするとともに、下層のＡｕ膜を逆スピンホール効果部材層３５とする。【００９７】
この実施例５の光−スピン流変換素子においても、起電力が得られるメカニズムは上記の実施例４と同様である。なお、この実施例５の場合も、回折格子の形成工程において、Ａｕ膜の成膜前にレジストを塗布し、電子線リソグラフィー等で回折格子パターンを形成したのちにＡｕ膜を成膜し、リフトオフ法により回折格子３３を形成しても良い。
【符号の説明】
【００９８】
１０  光−スピン流変換素子
１１  基板
１２  磁性体層
１３  逆スピンホール効果部材層
１４1〜１４3  表面プラズモン共鳴発生部材
１５1，１５2  電極
１６  磁場印加手段
２０  光−スピン流変換素子
２１  ＧＧＧ基板
２２  Ａｕ膜
２３  Ａｕ微粒子
２４  ＭＯＤ溶液
２５  酸化物層
２６  Ａｕ含有Ｂｉ：ＹＩＧ層
２７  Ｐｔ膜
２８1，２８2：電極
２９  磁場印加手段
３０  ＩｒＭｎ層
３１  Ｂｉ：ＹＩＧ層
３２  光学マイクロプリズム
３３  回折格子
３４  回折格子
３５  逆スピンホール効果部材層
４１  光ファイバ
４２  デジタル光プロセッサ
４３  光源
４４  分光光学系
【図１】
2014002881.tif 000003
【図２】
2014002881.tif 000004
【図３】
2014002881.tif 000005
【図４】
2014002881.tif 000006
【図５】
2014002881.tif 000007
【図６】
2014002881.tif 000008
【図７】
2014002881.tif 000009
【図８】
2014002881.tif 000010
【図９】
2014002881.tif 000011
【図１０】
2014002881.tif 000012
【図１１】
2014002881.tif 000013
【図１２】
2014002881.tif 000014
【図１３】
2014002881.tif 000015
【図１４】
2014002881.tif 000016
【図１５】
2014002881.tif 000017
【図１６】
2014002881.tif 000018
【図１７】
2014002881.tif 000019
【図１８】
2014002881.tif 000020
【図１９】
2014002881.tif 000021
【図２０】
2014002881.tif 000022
【国際調査報告】
2014002881.tif 000023
2014002881.tif 000024
2014002881.tif 000025